(57)【特許請求の範囲】
【請求項１】
一導電型結晶シリコン基板の一主面上に、シリコン系薄膜層、透明導電層、金属層および集電極をこの順に有する結晶シリコン系太陽電池の製造方法であって、
透明導電層形成後、集電極形成前に、金属層形成工程を含み、
集電極形成後に、前記透明導電層が露出し、かつ集電極形成部分より外側にはみ出した金属層の幅が片側５０μｍ以下となるように、湿式エッチングにより前記金属層の一部が除去される金属層除去工程を含み、
前記金属層形成工程の後、前記金属層除去工程の前に、水素を１％以上、６０％以下含む雰囲気で１５０℃以上２００℃以下に加熱する第一のアニール工程を含み、
前記金属層形成工程において前記金属層が島状に形成されるか、または前記金属層形成工程において前記金属層が層状に形成され前記第一のアニール工程において前記金属層が層状から島状に変化することにより、前記第一のアニール工程後、前記金属層除去工程前において、前記金属層が島状であることを特徴とする結晶シリコン系太陽電池の製造方法。
【請求項２】
前記透明導電層がインジウム系酸化物を含む、請求項１に記載の結晶シリコン系太陽電池の製造方法。
【請求項３】
前記第一のアニール工程後の前記透明導電層の前記インジウム系酸化物の（２２２）面間隔が１．０２１ｎｍ以下であることを特徴とする請求項２に記載の結晶シリコン系太陽電池の製造方法。
【請求項４】
前記金属層除去工程において、硝酸を含むエッチング液を用いて湿式エッチングが行われる、請求項１から３のいずれかに記載の結晶シリコン系太陽電池の製造方法。
【請求項５】
前記金属層の材料が、ニッケルまたは銀であることを特徴とする請求項１から４のいずれかに記載の結晶シリコン系太陽電池の製造方法。
【請求項６】
前記金属層除去工程の後に、
１２０℃以上２００℃以下に加熱する第２のアニール工程、を含むことを特徴とする請求項１から５のいずれかに記載の結晶シリコン系太陽電池の製造方法。
【発明の詳細な説明】
【技術分野】
【０００１】
本発明は、単結晶シリコン基板表面にヘテロ接合を有する結晶シリコン系光電変換装置の製造方法に関するものである。
【背景技術】
【０００２】
結晶シリコン基板を用いた結晶シリコン太陽電池は、光電変換効率が高く、既に太陽光発電システムとして広く一般に実用化されている。中でも単結晶シリコンとはバンドギャップの異なる非晶質シリコン系薄膜を単結晶表面へ製膜し、拡散電位を形成した結晶シリコン太陽電池はヘテロ接合太陽電池と呼ばれている。
【０００３】
さらに、中でも拡散電位を形成するための導電型非晶質シリコン系薄膜と結晶シリコン表面の間に薄い真性の非晶質シリコン層を介在させる太陽電池は、変換効率の最も高い結晶シリコン太陽電池の形態の一つとして知られている。結晶シリコン表面と導電型非晶質シリコン系薄膜の間に、薄い真性な非晶質シリコン層を製膜することで、製膜による新たな欠陥準位の生成を低減しつつ結晶シリコンの表面に存在する欠陥（主にシリコンの未結合手）を水素で終端化処理することができる。また、導電型非晶質シリコン系薄膜を製膜する際の、キャリア導入不純物の結晶シリコン表面への拡散を防止することもできる。
【０００４】
この構成の太陽電池は、結晶シリコン基板上に、非晶質シリコン層、透明導電層、導電性ペーストからなる集電極を形成することにより得られ、結晶系太陽電池よりも低温で形成することができ、製造コストの低減にも有効である。
【０００５】
しかし、低温で固化させる導電性ペーストを用いた場合、透明導電層と導電性ペーストとの間の接触抵抗の点では課題があることが知られている。この課題に対して、例えば、特許文献１においては、透明導電層上にスクリーン印刷と同じ開口を持ったメタルマスクを用いて金属薄膜をスパッタ法により形成する方法（以下、スクリーン印刷法ともいう）により製膜することで、集電極と透明導電層との間の接触抵抗が低減できることが示されている。
【先行技術文献】
【特許文献】
【０００６】
【特許文献１】特開２００５−２６８２３９号公報
【発明の概要】
【発明が解決しようとする課題】
【０００７】
しかしながら、特許文献１に記載の方法では、金属薄膜パターンとスクリーン印刷法で形成したパターン（以下、印刷電極パターンとも記す）との間の位置あわせ精度が、これらパターンを形成することにより生じる遮光損失を抑制する上で極めて重要な要素となるものの、スクリーン印刷の際にスキージと印刷版を摺動させるため、印刷版が長期の使用により変形する。このため、十分な位置あわせ精度が得られにくく、金属薄膜パターンと印刷電極パターンとが位置ずれを起こしやすいという問題を有している。また、特許文献１に記載の方法では、金属薄膜の形成前後にメタルマスクを着脱する必要があり、工程が複雑になるという課題も有している。
【０００８】
本発明では、特定の製造方法で製造することにより、高い変換効率を有する結晶シリコン系太陽電池を提供することを目的としている。
【課題を解決するための手段】
【０００９】
本発明者らは上記課題に鑑み鋭意検討した結果、一導電型単結晶シリコン基板を用いた結晶シリコン系太陽電池において、電流を低下させることなく透明導電層と集電極との間の接触抵抗を低減させることができ、変換効率の向上が可能となる製造方法を見出し、本発明を為した。
【００１０】
即ち本発明は、一導電型結晶シリコン基板の一主面上に、シリコン系薄膜層、金属層および透明導電層、集電極をこの順に有する結晶シリコン系太陽電池の製造方法に関し、
透明導電層形成後、集電極形成前に、金属層形成工程を含み、
集電極形成後に、前記透明導電層が露出し、かつ集電極形成部分より外側にはみ出した金属層の幅が片側５０μｍ以下となるように前記金属層の一部が除去される金属層除去工程を含み、
前記金属層形成工程の後、前記金属層除去工程の前に、水素を１％以上、６０％以下含む雰囲気で１５０℃以上２００℃以下に加熱する第一のアニール工程を含み、
前記金属層形成工程において前記金属層が島状に形成されるか、または前記金属層形成工程において前記金属層が層状に形成され前記第一のアニール工程において前記金属層が層状から島状に変化することにより、前記第一のアニール工程後、前記金属層除去工程前において、前記金属層が島状であることを特徴とする。
【発明の効果】
【００１１】
本発明の製造方法によれば、高効率の結晶シリコン系太陽電池を安価に提供することができる。
【図面の簡単な説明】
【００１２】
【図１】本発明の結晶シリコン系太陽電池の一形態を示す模式的断面図
【図２】アニールによる金属層形状の変化を観察した結果を示す図
【図３】金属層除去工程後における金属層の形態を示す模式的断面図
【図４】集電極形成部近傍の外観を観察した結果を示す図
【発明を実施するための形態】
【００１４】
まず、本発明の結晶シリコン系太陽電池における、一導電型単結晶シリコン基板（以下「基板」ともいう）について説明する。一般的に単結晶シリコン基板は導電性を持たせるために、シリコンに対して電荷を供給する不純物を含有させる。単結晶シリコン基板はＳｉ原子に対して電子を導入するリン原子を供給したｎ型と、ホール（正孔ともいう）を導入するボロン原子を供給したｐ型がある。即ち、本発明における「一導電型」とは、ｎ型、又は、ｐ型のどちらか一方であることを意味する。
【００１５】
太陽電池に用いる場合、単結晶シリコン基板へ入射した光が最も多く吸収される入射側のへテロ接合を逆接合として強い電場を設けることで、電子正孔対を効率的に分離回収することができる。よって入射側のヘテロ接合は逆接合とすることが好ましい。一方で、正孔と電子を比較した場合、有効質量及び散乱断面積の小さい電子の方が一般的に移動度は大きくなる。以上の観点から、本発明において使用する単結晶シリコン半導体基板は、ｎ型単結晶シリコン半導体基板であることが好ましい。
【００１６】
テクスチャ形成後、単結晶シリコン表面にシリコン系薄膜を製膜する。製膜方法としてはプラズマＣＶＤ法が好ましい。シリコン系薄膜の形成条件としては、基板温度１００〜３００℃、圧力２０〜２６００Ｐａ、高周波パワー密度０．００４〜０．８Ｗ／ｃｍ２が好ましく用いられる。光電変換ユニット形成に使用する原料ガスとしては、ＳｉＨ４、Ｓｉ２Ｈ６等のシリコン含有ガスまたは、それらのガスとＨ２を混合したものが用いられる。ｐ型またはｎ型層を形成するためのドーパントガスとしては、Ｂ２Ｈ６またはＰＨ３等が好ましく用いられる。また、ＰやＢといった不純物の添加量は微量でよいため、予めＳｉＨ４やＨ２で希釈された混合ガスを用いることが好ましい。また、ＣＨ４、ＣＯ２、ＮＨ３、ＧｅＨ４等といった異種元素を含むガスを添加することで、合金化しエネルギーギャップを変更することもできる。
【００１７】
本発明におけるシリコン系薄膜としては、非晶質シリコン薄膜、微結晶シリコン（非晶質シリコンと結晶質シリコンとを含む薄膜）などが挙げられるが、中でも非晶質シリコン系薄膜を用いることが好ましい。例えば、単結晶シリコン基板としてｎ型単結晶シリコン基板を用いた場合の本発明の好適な構成としては、導電性酸化物層／ｐ型非晶質シリコン系薄膜層／ｉ型非晶質シリコン系薄膜層／ｎ型単結晶シリコン基板／ｉ型非晶質シリコン系薄膜層／ｎ型非晶質シリコン系薄膜層／導電性酸化物層などがあり、この場合は上記理由から裏面をｎ層とすることが好ましい。
【００１８】
実質的に真性なｉ型シリコン系薄膜層はシリコンと水素で構成されるｉ型水素化非晶質シリコンであることが好ましい。ｉ型水素化非晶質シリコン層のＣＶＤ製膜時に単結晶シリコン基板への不純物拡散を抑えつつ表面パッシベーションを有効に行うことができる。また、膜中の水素量を変化させることで、エネルギーギャップにキャリア回収を行う上で有効なプロファイルを持たせることができるためである。
【００１９】
ｐ型シリコン系薄膜層はｐ型水素化非晶質シリコン層かｐ型非晶質シリコンカーバイド層かｐ型酸化非晶質シリコン層であることが好ましい。不純物拡散や直列抵抗の観点ではｐ型水素化非晶質シリコン層が好ましい。一方で、ｐ型非晶質シリコンカーバイド層あるいはｐ型酸化非晶質シリコン層はワイドギャップの低屈折率層として光学的なロスを低減できる点において好ましい。
【００２０】
本発明では、ｐ型およびｎ型シリコン系薄膜層上に透明導電層を備えることにより結晶シリコン系太陽電池が構成される。透明導電層は透明導電層形成工程により形成される。本発明における透明導電層には、導電性酸化物が含まれる。導電性酸化物としては、例えば、酸化亜鉛や酸化インジウム、酸化錫を単独または混合して用いることができるが、金属層除去工程におけるエッチング液に対する耐性の観点から、酸化インジウムを含んだインジウム系酸化物が好ましく用いられる。
【００２１】
さらに上記透明導電層には、導電性ドーピング剤を添加することができる。例えば、酸化亜鉛にはアルミニウムやガリウム、ホウ素、ケイ素、炭素などが挙げられる。酸化インジウムには亜鉛や錫、チタン、タングステン、モリブデン、ケイ素などが挙げられる。酸化錫にはフッ素などが挙げられる。中でも、導電性、光学特性、及び長期信頼性の観点から錫を添加した酸化インジウム錫（ＩＴＯ）を好ましく用いることが出来る。本発明における透明導電層は、単層で用いても良いし、複数の層からなる積層構造でもよい。
【００２２】
本発明の透明導電層の膜厚は、透明性と導電性、そしてセルの光反射低減の観点から、１０ｎｍ以上１４０ｎｍ以下であることが好ましい。透明導電層の役割は、集電極へのキャリアの輸送であり、そのために必要な導電性があればよい。一方で透明性の観点から、厚すぎる透明導電層は、それ自身の吸収ロスのために透過率が減少し、その結果、光電変換効率を低下させる原因となりうる場合がある。また、厚すぎると透明導電層中のキャリア濃度が高くなり、赤外域の光吸収が増加するため、光電変換効率を低下させる場合も生じ得る。
【００２３】
前記の透明導電層の製膜方法としては、特に限定されないが、スパッタリング法などの物理気相堆積法や有機金属化合物と酸素または水との反応を利用した化学気相堆積（ＭＯＣＶＤ）法などが好ましい。いずれの製膜方法でも熱やプラズマ放電によるエネルギーを利用することもできる。透明導電層作製時の基板温度は、適宜設定すればよいが、シリコン系薄膜として非晶質シリコン系薄膜を用いた場合、２００℃以下が好ましい。それ以上の高温となると、非晶質シリコン層から水素が脱離し、ケイ素原子にダングリングボンドが発生し、キャリアの再結合中心となり変換効率を低下させる場合があるからである。
【００２４】
本発明において、透明導電層形成工程の後、集電極形成工程の前における金属層形成工程により、透明導電層の上に金属層が形成される。金属層の材料としては、金、銀、銅、ニッケル、チタン、アルミニウム、クロム、モリブデン、錫、タンタルなどの金属材料を単独に、あるいは合金化や積層化して用いることができる。
【００２５】
ここで金属材料の特性として、製造工程中に金属層の表面に、緻密で絶縁性の金属化合物を形成しないことが望ましい。また、透明導電層および集電極に対して優れた付着強度を実現できる材料が望ましい。金属層としてニッケル、錫、銀を用いた場合、後述するように変換効率を向上させることが期待できる。
【００２６】
本発明者らの検討によれば、金属層を形成した後、１３０℃以上のアニール工程を含む製造工程で太陽電池を製造した場合、より高いＦＦを実現する観点から、ニッケル、錫、銀を用いることがより好ましい。これらを用いることにより、絶縁性の金属化合物を形成することなく集電極と透明導電層との間に良好な電気的接続を実現することができるため電極との接触抵抗が低減すると考えられる。また金属層との付着強度がより強く、また材料が安価であるため、ニッケル、錫を用いることがより好ましい。なお、製造工程中に金属層の表面に絶縁性の酸化物を形成しやすい材料を用いる場合には、絶縁性酸化物を形成しにくい導電性材料により当該金属層を被覆することにより、ＦＦを向上させることができる。
【００２７】
ここで、集電極と透明導電層との間の接触抵抗を低減させる効果を得るためには、金属層の膜厚は１ｎｍ以上であることが望ましく、２ｎｍ以上であることが更に望ましい。また金属層材料の使用量の低減及び、金属層の除去工程におけるダメージの低減の観点から１００ｎｍ以下が好ましく、４０ｎｍ以下がより好ましい。また水素雰囲気でのアニールによるＶｏｃ向上の効果の観点から２０ｎｍ以下がより好ましく、５ｎｍ以下がさらに好ましい。また、膜厚が薄い場合、エッチング液の濃度を低くすることができ、透明導電層へのダメージの抑制、エッチング後のウエハを容易に洗浄、またエッチング時間を短縮することなどが可能となるため５ｎｍ以下が好ましく、４ｎｍ以下が特に好ましい。
【００２８】
なお、金属層除去工程前における金属層の形成領域は、一部のみ覆うもの、すなわち後述する「島状」のものであることが好ましい。金属層は、真空蒸着法、スパッタ法、めっき法などの公知技術によって作製できるが、生産性の観点から、スパッタ法を用いることが望ましく、中でもスパッタ法を用いて複数のターゲットを有する装置を用いて連続的に形成することが望ましい。これはスパッタ法を用いることにより、高品質の透明導電層を容易に形成することが可能であるからであり、また、集電極との付着強度が強い金属層を容易に形成することが可能であるからでもある。
【００２９】
上記のように複数のターゲットを有する装置を用いた場合、透明導電層や金属層の作製に用いられるターゲットを一つの装置で使用することなどが可能となり、生産性の観点から有利となるためである。ここで、「連続的に」とは、製膜室内に透明導電層形成用ターゲットと金属層形成用ターゲットを近接して設置し、透明導電層を形成した後、真空を破ることなく金属電極層を形成することを意味する。
【００３０】
上記金属層上には、集電極形成工程により集電極が形成される。集電極は、インクジェット法、スクリーン印刷法、導線接着法、スプレー法等の公知技術によって作製できるが、生産性の観点からスクリーン印刷法が好ましい。スクリーン印刷法では、金属粒子、樹脂バインダー、そして溶剤からなる導電ペースト、および集電極パターンと対応した開口パターンを有するスクリーン版を用いて印刷し、集電極パターンを形成する工程が好ましく用いられる。
【００３１】
なお、集電極パターンの導電性を十分向上させるためには、溶剤を取り除くだけでは不十分で、溶剤を取り除いた後に更に加熱して集電極を固化させる必要がある。このときの加熱条件は導電ペーストの特性に応じて決定し得るが、温度は１００〜２００℃の範囲に設定すればよい。また時間は５分間〜１時間程度に設定すれば良い。
【００３２】
本発明では、透明導電層形成工程の後、金属層除去工程の前に、第一のアニール工程を含むことが好ましい。上記第一のアニール工程は、金属層除去工程の前であれば、どの工程で行っても良く、例えば金属層形成工程の後などに行うことができる。中でも、集電極形成工程の際に行うことが好ましい。ここで「集電極形成工程の際」とは、上述したように、集電極を固化させる際を意味し、集電極の固化と同時に実施することで、工程短縮化が可能となる。本発明においては、上記第一のアニール工程により、曲線因子を向上させることができる。
【００３３】
また、第一のアニール工程を行うことにより、透明導電層の製膜時に導入された歪が解消され、透明導電層の耐エッチング性を向上させる、すなわち金属層除去工程において透明導電層への影響を低減することができる。透明導電層に導入された歪は、透明導電層をＸ線回折法により回折ピーク角を測定することで、確認することができる。
【００３４】
透明導電層として、インジウム系酸化物を含む材料、例えばＩｎ２Ｏ３やＳｎが添加されたＩｎ２Ｏ３（ＩＴＯ）を用いた場合、Ｘ線の波長λを（２２２）面からの回折ピーク位置を２θ２２２としたとき、（２２２）面間隔（ｄ２２２）は以下の式で計算することが出来る。
【００３５】
【数１】
0005863391.tif 000002
【００３６】
一例として、透明導電層の結晶歪の影響がエッチング速度へ与える影響の評価結果を以下に示す。試料は、表面形状が平坦なシリコン基板上に、ＤＣスパッタ法にてＩＴＯターゲットを用いて透明導電層を製膜し、製膜後、所定の条件で熱処理（アニール処理）を施して準備した。これらの試料の膜厚を、分光エリプソメトリーにより測定し、アニール処理前の透明導電層の膜厚とした。また、これらの試料をＸ線回折装置に導入し、（２２２）面間隔を上記の手法により算出した。
【００３７】
その後、試料を硝酸（濃度２０％）に所定時間浸漬させた。浸漬処理後の試料の透明導電層膜厚を分光エリプソメトリーにより測定した。浸漬処理前後の膜厚の変化を浸漬時間で割ることによりエッチング速度を算出した。また金属層の除去に必要な浸漬時間は、金属層の材質や膜厚、エッチング液の特性にもよるが、後述のように２０秒程度もあれば十分であることから、２０秒間浸漬したときの透明導電層の除去量の計算値を求めた。評価結果を表１に示す。
【００３８】
【表１】
0005863391.tif 000003
【００３９】
上述したように透明導電層の膜厚は、太陽電池の光反射特性に大きな影響を与え、反射が最も小さくなるよう１０〜１４０ｎｍ程度に設定できるが、透明導電層の除去量１０ｎｍ以下であればセル特性に大きな影響を及ぼさないと考えられる。従って、（２２２）面間隔を１．０２１ｎｍ以下にすれば、十分な耐エッチング性を付与させることができると考えられる。
【００４０】
なお、凹凸構造を有するシリコン基板上に製膜した透明導電層を評価するときは、シリコン基板を構成するＳｉによる回折により測定されるパターンの解析が妨害される場合があるため、シリコン基板のアオリ角を調整して測定することが好ましい。
【００４１】
ここで、透明導電層の耐エッチング性が高いと、金属層除去工程において金属層の除去と同時に透明導電層の一部あるいは全てが除去されてしまうことを防ぐことができる。すなわちセル表面での反射が少なくなり、出力電力の低下や透明導電層での抵抗損を防ぐことができ、結果として特性の低下を防ぐことが可能となる。
【００４２】
上記第一のアニール工程におけるアニール処理は、水素を１％以上含む雰囲気にて行うことが好ましい。ここで、「水素を１％以上含む雰囲気」とは、製膜時におけるガス全体のうち水素を１％以上含むことを意味する。この場合、水素以外のガスとしては、安全上の理由により窒素やアルゴンなどの不活性ガスを用いることが好ましい。また水素を１％以上含む雰囲気でアニール処理を実施することにより、曲線因子だけでなく開放端電圧も増加させることができ、より高い光電変換特性の太陽電池を製造しやすくなる。なお、キャリア密度を低くし、高い透過率の光電変換装置を形成できる観点から、水素の量は６０％以下であることが好ましく、４５％以下であることがより好ましい。
【００４３】
ここで、水素を含む雰囲気にて第一のアニール処理を行う場合、上記金属層は島状になる材料を用いることがより好ましい。金属層が島状になった場合、すなわち透明導電層の表面の一部が露出している場合、金属層が水素ガスの障壁とならず、水素を含む雰囲気でのアニール効果が得られやすい。このため、金属層は、透明導電層の表面全体を覆う「層状」ではなく、「島状」に形成して、透明導電層の表面の一部が水素ガスに曝されるようにすることが望ましい。なお、「島状」との用語は、薄膜形成技術分野で一般的に用いられているように、金属層が、透明導電層の全面にわたって形成されているわけではなく、透明導電層表面の一部に金属層の非形成部を有する状態を意味する。
【００４４】
本発明において、第一のアニール工程におけるアニール温度は、集電極の低抵抗化の観点から１００℃以上とすることが望ましく、１２０℃以上とすることがより望ましく、１５０℃以上とすることが特に望ましい。
【００４５】
ここで、図２は、金属層として銀を用い、アニール処理（１５０℃１時間）前後における金属層の形状変化を示す。例えば金属層の材料として銀を用い、１２０℃以上の温度でアニールを行うことにより、図２に示すように、銀が凝集し、層状から島状、あるいは島状からより孤立した島状に変化する場合がある。このとき、上記のような変化を起こりやすくする観点から、金属層の膜厚は１００ｎｍ以下が好ましく、５０ｎｍ以下がより好ましい。
【００４６】
このように金属層の断面形状が層状から島状、あるいは島状からより孤立した島状に変化することにより、透明導電層表面が水素を含む雰囲気に曝されるようになり、太陽電池特性が向上するという効果が得られやすくなる。なお、金属層としてニッケル、錫などを用いた場合も同様に島状に変化し、太陽電池特性が向上すると考えられる。
【００４７】
一方、シリコン系薄膜として非晶質シリコン系薄膜を用いた場合、第一のアニール工程におけるアニール温度は２００℃以下が好ましい。なぜならアニール温度を２００℃以下とすることで、導電型非晶質シリコン系薄膜層から真性非晶質シリコン系薄膜層へのドーパントの拡散、透明導電層からシリコン領域への異種元素の拡散による不純物準位の形成、非晶質シリコン中での欠陥準位の形成などを防ぐことができ、結果として特性を向上させることができるためである。
【００４８】
引き続き、金属層除去工程において金属層を除去する。ここで、本発明における「金属層除去工程」とは、金属層の少なくとも一部を除去する工程のことであり、すなわち金属層下の透明導電層の少なくとも一部が露出するように金属層を処理することを意味する。
金属層除去工程後における金属層としては、図３（ａ）〜（ｃ）に示す形態が考えられる。ここで図３の（ａ）、（ｂ）、（ｃ）は、各々、集電極形成部分、集電極形成部分より内側、集電極形成部分より外側に金属層が存在することを意味する。
【００４９】
図３（ｃ）に示した構造は、印刷ペーストから染み出した成分、例えば樹脂成分により集電極近傍の金属層が被覆されると、エッチング液と金属層が接触しないため生じ得る。この場合、集電極形成部分より外側に金属層がはみ出す幅（すなわち図４で示した集電極近傍の光学顕微鏡による観察像における、はみ出し部の幅（はみ出し幅））は、片側０〜５０μｍ程度好ましい。この場合、遮光損を少なくすることができ、ＦＦの改善効果による太陽電池特性の向上が期待できる。また遮光による損失低減の観点から、はみ出し幅は少ない方が好ましく、集電極形成部分のみの（ａ）、もしくは集電極形成部分より内側の（ｂ）とすることがより好ましい。
【００５０】
金属層の除去は、湿式法によっても、反応性イオンエッチング法などの乾式法によっても実施可能であるが、生産性に優れることから湿式法を用いる方が望ましい。湿式法を用いる場合は、第一のアニール工程まで完了した太陽電池仕掛品をエッチング液に浸漬すればよい。あるいは、エッチング液を吹き付けてもよい。エッチング液としては、濃度２〜６０％の硝酸が好適に使用できる。浸漬時間は、金属層の厚みにより調整すればよく、例えば厚みを５ｎｍとし、エッチング液として濃度２０％の硝酸を用いたときには、３秒程度に設定すればよい。エッチング液に浸漬した後、流水等によりセル表面に付着したエッチング液を除去する。以上の工程により集電極と透明導電層との間に、図３（ａ）〜（ｃ）に示すような金属層（層間金属部）を形成することができる。
【００５１】
本発明においては、金属層除去工程の後、さらに第二のアニール工程を含んでいてもよい。特に、金属材料としてニッケルや、錫、銀を用いた場合、第二のアニール工程を行うことが好ましい。なぜなら、金属層除去工程により銀の残渣が生じたとしても、すなわち金属層が集電極の幅よりはみ出したとしても、第二のアニール工程における熱により金属層が島状に凝集するため、遮光面積が減り、電流の低減を抑制できる場合があるからである。上記第二のアニール工程は、１２０℃から２００℃の温度範囲で実施すればよい。
【００５２】
以上、光入射側に集電極を設け、裏面側の全面に金属電極を形成した構成の太陽電池に説明したが、裏面側に集電極を設けた構成の太陽電池についても同様の形態にて、同様の効果を得ることができる。
【実施例】
【００５３】
以下、本発明を実施例により具体的に説明するが、本発明は以下の実施例に限定されるものではない。
【００５４】
（実施例１）
図１は、本発明に従う実施例１の結晶シリコン系太陽電池を示す模式的断面図である。
本実施例の結晶シリコン系太陽電池はヘテロ接合太陽電池であり、ｎ型単結晶シリコン基板１の両面にそれぞれテクスチャを備えている。ｎ型単結晶シリコン基板１の入射面にはｉ型非晶質シリコン層２／ｐ型非晶質シリコン層３が製膜されている。その上に透明導電層６−２が形成され、その上に集電極７が形成されている。一方、基板１の裏面にはｉ型非晶質シリコン層４／ｎ型非晶質シリコン層５が製膜されている。さらにその上に透明導電層６−１が形成され、その上に裏面側金属電極８が形成されている。
【００５５】
図１に示す実施例１の結晶シリコン系太陽電池を以下のようにして製造した。入射面の面方位が（１００）で、厚みが２００μｍのｎ型単結晶シリコン基板を２重量％のＨＦ水溶液に３分間浸漬し、表面の酸化シリコン膜を除去し、超純水によるリンスを２回行った。次に７０℃に保持した５／１５重量％のＫＯＨ／イソプロピルアルコール水溶液に１５分間浸漬し、基板表面をエッチングすることでテクスチャを形成した。その後に超純水によるリンスを２回行った。原子間力顕微鏡（ＡＦＭ  パシフィックナノテクノロジー社製）による単結晶シリコン基板１の表面観察を行ったところ、基板表面はエッチングが最も進行しており、（１１１）面が露出したピラミッド型のテクスチャが形成されていた。
【００５６】
エッチングが終了した単結晶シリコン基板１をＣＶＤ装置へ導入し、入射面にｉ型非晶質シリコン層２を３ｎｍ製膜した。本実施例において製膜した薄膜の膜厚は、ガラス基板上に同条件にて製膜した場合の膜厚を分光エリプソメトリー（商品名Ｍ２０００、ジェー・エー・ウーラム社製）にて測定し、製膜速度を求め、同じ製膜速度にて製膜されていると仮定して算出した。ｉ型非晶質シリコン層２の製膜条件は基板温度が１５０℃、圧力１２０Ｐａ、ＳｉＨ４／Ｈ２流量比が３／１０、投入パワー密度が０．０１１Ｗ／ｃｍ２であった。ｉ型非晶質シリコン層２の上にｐ型非晶質シリコン層３を４ｎｍ製膜した。ｐ型非晶質シリコン層３の製膜条件は、基板温度が１５０℃、圧力６０Ｐａ、ＳｉＨ４／Ｂ２Ｈ６流量比が１／３、投入パワー密度が０．０１Ｗ／ｃｍ２であった。なお、上記でいうＢ２Ｈ６ガスは、Ｂ２Ｈ６濃度を５０００ｐｐｍまでＨ２で希釈したガスを用いた。
【００５７】
次に裏面側にｉ型非晶質シリコン層４を６ｎｍ製膜した。ｉ型非晶質シリコン層４の製膜条件は基板温度が１５０℃、圧力１２０Ｐａ、ＳｉＨ４／Ｈ２流量比が３／１０、投入パワー密度が０．０１１Ｗ／ｃｍ２であった。ｉ型非晶質シリコン層４上にｎ型非晶質シリコン層５を４ｎｍ製膜した。ｎ型非晶質シリコン層５の製膜条件は、基板温度が１５０℃、圧力６０Ｐａ、ＳｉＨ４／ＰＨ３流量比が１／２、投入パワー密度が０．０１Ｗ／ｃｍ２であった。なお、上記でいうＰＨ３ガスは、ＰＨ３濃度を５０００ｐｐｍまでＨ２で希釈したガスを用いた。
【００５８】
この上に透明導電層６−１および６−２として酸化インジウム錫（ＩＴＯ）を１００ｎｍ製膜した。製膜条件は、基板温度を室温とし、ターゲットとして酸化インジウムを、０．２Ｐａのアルゴン雰囲気中で０．５Ｗ／ｃｍ２のパワー密度を印加して製膜した。透明導電層６−２形成後、裏面金属電極８としてスパッタ法により銀を５００ｎｍ形成した。
【００５９】
その後、透明導電層形成済み太陽電池仕掛品を電子ビーム蒸着装置に導入して、金属層として５ｎｍの厚みのニッケルを表面側のほぼ全面に製膜した。なお、膜厚は、十分に調整された水晶振動子式膜厚系を用いて制御した。
【００６０】
上記の金属層形成後、表面側に、銀ペーストをスクリーン印刷して櫛形電極を形成し、集電極７とした。集電極の幅は１００μｍ、間隔は２ｍｍとした。その後、集電極形成済み太陽電池仕掛品をガス置換型オーブンに導入し、集電極の硬化として１５０℃で１時間、大気雰囲気にて加熱、すなわち第一のアニール工程にてアニール処理を実施した。
【００６１】
また、上記アニール処理後の透明導電層の歪を確認するために、Ｘ線回折装置（商品名ＲＩＮＴ２２００、リガク社製）を用い、Ｘ線回折法によりＸ線回折パターンを測定し、そのピーク位置から（２２２）面間隔を算出した。このときＸ線源にはＣｕＫα（λ＝０．１５４１８ｎｍ）を用いた。また、金属層の形状を確認するため、走査型電子顕微鏡（ＳＥＭ）により表面形状を観察した。
【００６２】
上記第一のアニール工程におけるアニール済みの太陽電池仕掛品を、エッチング液に浸漬し表面に形成した金属層を除去した。エッチング液には、濃度２０％の硝酸を用い、浸漬時間は３秒間とした。なお、エッチング液に所定時間浸漬した後すぐに水洗を行うことにより、表面に残留したエッチング液を除去した。エッチング後に、集電極の外観を光学顕微鏡で観察したが、図４に示すような集電極形成部分より外側への金属層のはみ出しは確認できなかった。その後、ガス置換型オーブンに導入し、１５０℃で２０分間、大気雰囲気において、第二のアニール工程にてアニール処理を実施した。
【００６３】
（実施例２）
実施例１に記載の第一のアニール工程を、１２０℃にて実施したこと以外は同様にして太陽電池セルを作製した。
【００６４】
（実施例３）
実施例１に記載の第一のアニール工程を、１７０℃にて実施したこと以外は同様にして太陽電池セルを作製した。
【００６５】
（実施例４）
実施例３に記載の第一のアニール工程を、水素と窒素とがそれぞれ１％と９９％の雰囲気下で実施したこと以外は同様にして太陽電池セルを作製した。
【００６６】
（実施例５）
実施例３に記載の第一のアニール工程を、水素と窒素とがそれぞれ４％と９６％の雰囲気下で実施したこと以外は同様にして太陽電池セルを作製した。
【００６７】
（実施例６）
実施例３に記載の第一のアニール工程を、水素と窒素とがそれぞれ１０％と９０％の雰囲気下で実施したこと以外は同様にして太陽電池セルを作製した。
【００６８】
（実施例７）
実施例３に記載の第一のアニール工程を、水素と窒素とがそれぞれ４０％と６０％の雰囲気下で実施したこと以外は同様にして太陽電池セルを作製した。
【００６９】
（実施例８）
実施例３に記載の第一のアニール工程を、水素と窒素とがそれぞれ６０％と４０％の雰囲気下で実施したこと以外は同様にして太陽電池セルを作製した。
【００７０】
（実施例９）
実施例５に記載の金属層の膜厚を１ｎｍとして実施したこと以外は同様にして太陽電池セルを作製した。
【００７１】
（実施例１０）
実施例５に記載の金属層の膜厚を３ｎｍとして実施したこと以外は同様にして太陽電池セルを作製した。
【００７２】
（実施例１１）
実施例５に記載の金属層の膜厚を１０ｎｍとし、またエッチング液への浸漬時間を６秒間として実施したこと以外は同様にして太陽電池セルを作製した。
【００７３】
（実施例１２）
実施例５に記載の金属層の膜厚を４０ｎｍとし、またエッチング液への浸漬時間を１２秒間として実施したこと以外は同様にして太陽電池セルを作製した。
【００７４】
（実施例１３）
実施例５に記載の金属層の膜厚を１００ｎｍとし、またエッチング液への浸漬時間を６０秒間として実施したこと以外は同様にして太陽電池セルを作製した。
【００７５】
（実施例１４）
実施例５に記載の第二のアニール工程を実施しなかったこと以外は同様にして太陽電池セルを作製した。
【００７６】
（実施例１５）
実施例５に記載の第二のアニール工程を１３０℃で実施したこと以外は同様にして太陽電池セルを作製した。
【００７７】
（実施例１６）
実施例５に記載の第二のアニール工程を１７０℃で実施したこと以外は同様にして太陽電池セルを作製した。
【００７８】
（実施例１７）
実施例１に記載の金属層を銀で形成したこと以外は同様にして太陽電池セルを作製した。
【００７９】
（比較例１）
実施例１に記載の金属層形成工程と金属層除去工程を実施しなかったこと以外は同様にして太陽電池セルを作製した。
【００８０】
（比較例２）
実施例１に記載の金属層形成工程において、集電極を形成するときに使用するスクリーン版の開口パターンと同じパターンを有するマスクを用いて、スパッタ法にて金属層を形成し、金属層除去工程を実施しなかったこと以外は同様にして太陽電池セルを作製した。
【００８１】
（比較例３）
比較例２に記載の金属層形成工程において、電子ビーム蒸着法にて金属層を形成したこと以外は同様にして太陽電池セルを作製した。
【００８２】
上記実施例及び比較例の太陽電池セルの光電変換特性を、ソーラーシミュレータを用いて評価した。上記太陽電池セルの開放電圧（Ｖｏｃ）、短絡電流（Ｊｓｃ）、曲線因子（ＦＦ）、変換効率（Ｅｆｆ）、アニール後の金属層の形状及びアニール後の透明導電層の（２２２）面の間隔を表２に示す。
【００８３】
【表２】
0005863391.tif 000004
【００８４】
実施例１と比較例１との比較から、金属層を挿入することによりＦＦが改善し、変換効率が向上することが分かる。
【００８５】
また実施例１と比較例２、３を比較すると、比較例２、３では、実施例１に比べて電流が低下した。これは、比較例２、３のようにマスクを用いて金属層の製膜を行うと、金属層と集電極の位置ずれにより金属層が集電極からはみ出してしまうために遮光が増えたためと考えられる。これに対し実施例１では、電流の低下が見られず、高い変換効率が得られることがわかる。従って、比較例２、３のようにマスクを用いて製膜した特許文献１に対し、本発明における製造方法により製膜することで、高い変換効率が得られると考えられる。
【００８６】
実施例１〜３の比較から、第一のアニール工程の温度を高くするにつれて、透明導電層の（２２２）面間隔を小さくする、すなわち透明導電層の歪を低減できることがわかる。特に１５０℃以上の場合、上述したように（２２２）面間隔が１．０１７となるため、好ましいと考えられる。
【００８７】
また、実施例１〜３の比較、および実施例１６と１７の比較から、変換効率をより向上させる観点からは、１７０℃程度が好ましいと考えられる。実施例３〜８の比較から、第一のアニール工程を、水素を含む雰囲気で実施することによりＶｏｃが増加することが分かる。実施例１、１０の比較から、金属層膜厚は３ｎｍと薄くした場合であっても、集電極と透明導電層との間の接触抵抗が低下し、ＦＦが向上することが分かる。
【００８８】
実施例１３から、金属層膜厚を１００ｎｍにすると、第一のアニール工程においても、金属層は島状にならず、層状のままであった。また実施例１３と、実施例５、９〜１２との比較より、水素を含む雰囲気でのアニールの効果（Ｖｏｃ向上）を得るためには、金属層の形状は島状であることが望ましいことが分かる。
【００８９】
実施例５および実施例９〜１３の比較から、金属層膜厚としては、５０ｎｍ以下であることが望ましいことが分かる。実施例１４〜１６の比較から、金属層除去工程の後の、第二のアニール工程におけるアニール温度は、１２０℃以上であることが望ましいことが分かる。
【００９０】
また実施例３〜８の比較から、水素を１０％含む雰囲気下で第一のアニール処理を行った実施例６が、最も変換効率が高くなった。これは、水素を含む雰囲気下でのアニールの弊害（透明導電層での光吸収の増加）が抑制されたためと考えられる。
【００９１】
実施例１と実施例１７との比較から、金属層としてニッケルを用いた実施例１と、銀を用いた実施例１７では、変換特性がほぼ同じになった。また実施例２〜１６の金属層（ニッケル）の替わりに銀を用いた場合もほぼ同じになったことから（記載は無し）、本発明の効果は、金属層材料としてニッケルを用いる場合に限定して得られるものではなく、銀を用いたときにも得られることが分かる。
【００９２】
以上のように、本発明における製造方法により結晶シリコン系太陽電池を製造することにより、変換効率を向上させることが可能となった。
【符号の説明】
【００９３】
１．ｎ型単結晶シリコン基板
２．ｉ型非晶質シリコン層
３．ｐ型非晶質シリコン層
４．ｉ型非晶質シリコン層
５．ｎ型非晶質シリコン層
６−１、６−２．透明電極層
７．集電極
８．裏面金属電極
９．金属層
【図１】
0005863391.tif 000005
【図３】
0005863391.tif 000006
【図２】
0005863391.tif 000007
【図４】
0005863391.tif 000008